(57)【要約】  良好な光拡散性と高い防炎性を効率的に得る。ガラスクロスからなる基材２を樹脂層３Ｂ、３Ｃで被覆して光拡散性と光透過性を有するシート状に構成されているとともに、前記樹脂層３Ｂ、３Ｃが、光拡散性を有した粒子状の無機系防炎剤を白色系顔料又は光拡散剤に代えてベース樹脂に混入することで難燃性の光拡散層として構成されている。
2014020720.tif 000002
【特許請求の範囲】
【請求項１】
ガラスクロスからなる基材を樹脂層で被覆して光拡散性と光透過性を有するシート状に構成された透過光用の画像用シートであって、
前記樹脂層が、光拡散性を有した粒子状の無機系防炎剤を白色系顔料又は光拡散剤に代えてベース樹脂に混入することで難燃性の光拡散層として構成されている透過光用の画像用シート。
【請求項２】
前記樹脂層には、前記光拡散性を有した粒子状の無機系防炎剤として、三酸化アンチモンが混入されている請求項１記載の透過光用の画像用シート。
【請求項３】
前記樹脂層には、ハロゲン系防炎剤が更に混入されている請求項２記載の透過光用の画像用シート。
【請求項４】
前記樹脂層が、前記基材の側となる内側に位置する内側樹脂層と、その内側樹脂層の外側に位置する外側樹脂層とから構成され、
前記内側樹脂層と外側樹脂層との各々に前記無機系防炎剤が混入されているとともに、
前記外側樹脂層の前記無機系防炎剤の混入率が、前記内側樹脂層の前記混入率よりも高く設定されている請求項１〜３のいずれか１項に記載の透過光用の画像用シート。
【請求項５】
請求項１〜４に記載の透過光用の画像用シートの外面に画像が形成されている透過光用の画像シート。
【発明の詳細な説明】
【技術分野】
【０００１】
本発明は、駅構内やホテルやデパート等に配設される広告パネル等を形成するための画像用シート及びそれを用いた画像シートに関する。
【背景技術】
【０００２】
この種の画像用シートは、目止め層や光拡散層、受像層、保護層などを形成する樹脂層で支持体となる基材を被覆することで、表面や裏面に画像を形成して裏側（背面側）から光を照射した状態で、その裏側からの照射光（換言すれば、バックライト）を適度に拡散させながら透過させて画像を発色させるように、光拡散性と光透過性を有するシート状に構成されたものである。【０００３】
そして、従来、支持体となる基材の材料に不燃性のガラスクロスを採用することで、防炎性を高めることが提案されている（下記特許文献１参照）。【０００４】
この従来の画像用シートでは、ガラスクロスからなる基材を被覆する樹脂層中に、良燃性のアクリル樹脂（ベース樹脂の一例）に白色系顔料又は光拡散剤の一例である酸化チタンを混入してなる光拡散層を形成していた。
【先行技術文献】
【特許文献】
【０００５】
【特許文献１】特開２００７−２０３７２４号公報
【発明の概要】
【発明が解決しようとする課題】
【０００６】
しかしながら、上記従来の画像用シートは、ガラスクロスからなる基材は不燃性であるものの、それを被覆する光拡散層が、良燃性のアクリル樹脂をベース樹脂とし、且つ、特に防炎作用のない白色系顔料又は光拡散材の一例である酸化チタンを混入した良燃性であるため、防炎性が十分とまでは言い難く、この点に未だ改善の余地があった。【０００７】
本発明は、上述の実状に鑑みて為されたものであって、その主たる課題は、合理的な改良により、良好な光拡散性と高い防炎性を効率的に得る点にある。
【課題を解決するための手段】
【０００８】
本発明の第１特徴構成は、ガラスクロスからなる基材を樹脂層で被覆して光拡散性と光透過性を有するシート状に構成された透過光用の画像用シートであって、
前記樹脂層が、光拡散性を有した粒子状の無機系防炎剤を白色系顔料又は光拡散剤に代えてベース樹脂に混入することで難燃性の光拡散層として構成されている点にある。【０００９】
本発明の第２特徴構成は、前記樹脂層には、前記光拡散性を有した粒子状の無機系防炎剤として、三酸化アンチモンが混入されている点にある。【００１０】
本発明の第３特徴構成は、前記樹脂層には、ハロゲン系防炎剤が更に混入されている点にある。【００１１】
本発明の第４特徴構成は、前記樹脂層が、前記基材の側となる内側に位置する内側樹脂層と、その内側樹脂層の外側に位置する外側樹脂層とから構成され、
前記内側樹脂層と外側樹脂層との各々に前記無機系防炎剤が混入されているとともに、
前記外側樹脂層の前記無機系防炎剤の混入率が、前記内側樹脂層の前記混入率よりも高く設定されている点にある。【００１２】
本発明の第５特徴構成は、透過光の画像シートにおいて、第１〜第４特徴構成に記載の透過光用の画像用シートの外面に画像が形成されている点にある。【００１３】
つまり、本発明者は、鋭意研究の結果、これまで付加的に混入されるに留まっていた防炎剤の中にもある程度の光拡散性を有するものが存在し、光拡散性を有する粒子状の防炎剤を白色系顔料又は光拡散剤（以下、光拡散剤等と称する）に代えてベース樹脂に混入しても、透過光用の画像用シートに好適な光拡散層を形成し得ることを知見した。【００１４】
そして、本発明によれば、前記樹脂層が、光拡散性を有した粒子状の無機系防炎剤を光拡散剤等に代えてベース樹脂に混入することで難燃性の光拡散層として構成されているから、無機系防炎剤を光拡散剤等に兼用する状態（つまり、無機系防炎剤の防炎作用によって防炎性を高めながら、無機系防炎剤の光拡散作用による光拡散性を付与する状態）で、不燃性のガラスクロスからなる基材の外側に難燃性の光拡散層を構成することができ、良好な光拡散性と高い防炎性を効率的に得ることができる。【００１５】
しかも、白色系顔料を用いて光拡散層を形成する場合では、一般に白色系顔料に幾分か含まれる黄色系の色が光源の色温度を変化（黄変）させる不都合が生じるが、上記構成によれば、このような不都合も回避することができる。【００１６】
なお、光拡散性を有した無機系防炎剤としては、１．５〜２．５程度の屈折率を有した無機系防炎剤が好ましい。【００１７】
本発明の透過光用の画像用シート、及び、それを用いた透過光用の画像シートの実施において、光拡散性を有した粒子状の無機系防炎剤の補助として光拡散剤等をベース樹脂に混入するようにしてもよい。
【図面の簡単な説明】
【００１８】
【図１】画像用シートの平面図
【図２】図１のＩＩ−ＩＩ線断面図
【図３】図１のＩＩＩ−ＩＩＩ線断面図
【図４】画像用シートの層構成を模式的に示す断面図
【図５】画像シートの層構成を模式的に示す断面図
【発明を実施するための形態】
【００１９】
図１〜図４は、広告パネル等に用いられる反射光・透過光用の画像用シート１（本発明の透過光用の画像用シートの一例）を示し、この画像用シート１は、支持体となる基材２を樹脂層３で被覆することで、表側からの光が適切に反射し、且つ、裏側からの光が適度に拡散しながら透過する光反射性と光透過性と光拡散性を有するシート状に構成されている。
【００２０】
前記基材２は、多数本のガラスフィラメント（換言すれば、ガラスの単繊維）２ａを束ねてなるガラスヤーン２Ａを平織りして構成された半透明色のガラスクロスである。
【００２１】
前記ガラスフィラメント２ａの直径（呼び径）は４μｍ〜９μｍの範囲が好ましく、本例では６μｍとしている。
【００２２】
また、前記ガラスヤーン２Ａの番手（ｔｅｘ＝長さ１ｋｍ当たりの重量）は１０ｔｅｘ〜４０ｔｅｘの範囲が好ましく、本例では２２．５ｔｅｘとしている。
【００２３】
そしてまた、このガラスヤーン２Ａの糸幅は、０．１ｍｍ〜０．５ｍｍの範囲が好ましく、本例では０．３ｍｍを採用している。
【００２４】
ガラスクロスからなる基材２の織り目の隙間幅ｗ１は、０．０５ｍｍ〜０．２ｍｍの範囲が好ましく、また、ガラスヤーン２Ａの糸幅ｗ２よりも小さいのが好ましく、本例では縦方向及び横方向のいずれも０．１ｍｍとしている。
【００２５】
ガラスクロスからなる基材２の織密度は、縦方向と横方向の両方において５０〜７０本／２５ｍｍの範囲が好ましく、本例では、縦方向を６０本／２５ｍｍとし、横方向を５７本／２５ｍｍとしている。
【００２６】
なお、基材２は、全体の厚さを０．０５〜０．２ｍｍ程度（本例では０．１ｍｍ）とし、全体の質量を５０〜１５０ｇ／ｍ２程度（本例では１１０ｇ／ｍ２）としている。
【００２７】
前記樹脂層３の夫々は、基材２の側の内側から外側（つまり、表側と裏側）に向かって第１樹脂層３Ａ、第２樹脂層３Ｂ、第３樹脂層３Ｃを積層して構成されている。
【００２８】
第１樹脂層３Ａは、主として基材２の目止め（ほつれ防止）を行う目止め層であり、ウレタン系樹脂から構成されている。この第１樹脂層３Ａは、例えば、質量が７ｇ／ｍ２程度（両面では１４ｇ／ｍ２程度）のウレタン樹脂を基材２に含浸させることによって構成されている。
【００２９】
第２樹脂層３Ｂは、シートの強度を高める強化層と光拡散層とを兼ねた層であり、ポリ塩化ビニル系樹脂を主要構成とし、従来、光拡散性を付与するのに使用されていた白色系顔料又は光拡散剤（例えば、酸化チタンやシリカ）に代えて、光拡散性を有する無機系防炎剤の一例である三酸化アンチモンを添加して構成されている。つまり、この第２樹脂層には、従来使用されていた白色系顔料や光拡散剤は混入されていない。
【００３０】
この第２樹脂層３Ｂは、例えば、ポリ塩化ビニル系樹脂を８３．３質量パーセント、三酸化アンチモンが４．１質量パーセント、主として防炎剤として機能する臭素系化合物（ハロゲン系化合物の一例）を９．７質量パーセントとし、全体の質量が７．２ｇ／ｍ２程度（両面では２２．４ｇ／ｍ２程度）に構成されている。
【００３１】
なお、第２樹脂層３Ｂへの三酸化アンチモンの混入率は、２．０〜１０．０質量パーセントが好ましく、また、第２樹脂層３Ｂへの臭素系化合物の混入率は、５．０〜１５．０質量パーセントが好ましい。
【００３２】
第３樹脂層３Ｃは、受像層と光拡散層とを兼ねた層であり、ウレタン系樹脂を主要構成とし、従来、光拡散性を付与するのに使用されていた白色系顔料又は光拡散剤（例えば、酸化チタンやシリカ）に代えて、光拡散性を有する無機系防炎剤の一例である三酸化アンチモンを添加して構成されている。つまり、この第３樹脂層３Ｃにも、従来使用されていた白色系顔料や光拡散剤は混入されていない。
【００３３】
この第３樹脂層３Ｃは、例えば、ウレタン系樹脂を５９．４質量パーセント、三酸化アンチモンを１１．７質量パーセント、主として防炎剤として機能する臭素系化合物を２７．４質量パーセントとし、全体の質量が１１．２ｇ／ｍ２程度（両面では２２．４ｇ／ｍ２程度）に構成されている。
【００３４】
つまり、第３樹脂層３Ｃの三酸化アンチモンの混入率は、第２樹脂層３Ｂの三酸化アンチモンの混入率よりも高く設定されている。また、第３樹脂層３Ｃの臭素系化合物の混入率は、第２樹脂層３Ｂの臭素系化合物の混入率よりも高く設定されている。
【００３５】
第３樹脂層３Ｃへの三酸化アンチモンの混入率は、５．０〜１５．０質量パーセントが好ましく、また、第２樹脂層３Ｂへの臭素系化合物の混入率は、１５．０〜４０．０質量パーセントが好ましい。
【００３６】
第２樹脂層３Ｂ、第３樹脂層３Ｃに混入する光拡散性を有する無機系防炎剤としては、１．５〜２．５程度の屈折率を有した無機系防炎剤が好ましく、特に、約２．０の屈折率を有した三酸化アンチモンが防炎性と光拡散性の両面から好適である。
【００３７】
光拡散層を構成するための三酸化アンチモンの粒径は、シート面方向でムラの少ない均一な光拡散性と光透過性を得るのに１．０〜３．０μｍの範囲が好ましく、本例では、１．５〜２．０μｍとしている。
【００３８】
また、光拡散層に混入する臭素系化合物の粒径は、３．０〜１０．０μｍの範囲が好ましく、本例では、５．０〜７．０μｍとしている。
【００３９】
このように構成された画像用シート１は、無機系防炎剤を光拡散剤等に兼用する状態（つまり、無機系防炎剤の防炎作用によって防炎性を高めながら、無機系防炎剤の光拡散作用による光拡散性を付与する状態）で難燃性の光拡散層（つまり、第２樹脂層３Ｂと第３樹脂層３Ｃ）を構成してあるから、良好な光拡散性と高い防炎性とを効率的に得ることができる。
【００４０】
なお、この画像シート１は、透過光での画像の発色に好適な光拡散性・光透過性を発揮するように、複数本（本例では２本）のガラスヤーン２Ａと樹脂層３が重合配置された部分１Ａと、１本のガラスヤーン２Ａと樹脂層３が重合配置された部分１Ｂと、樹脂層３のみが存在する部分１Ｃの光拡散性・光透過性の異なる３種の部分が分散配置されている。
【００４１】
そして、この画像用シート１の表面に対して表側画像Ｇ１を印刷するとともに、画像用シート１の裏面に対して該シート１を挟んで表側画像Ｇ１と重なる配置で裏側画像Ｇ２を印刷することで、日中の太陽光による反射光と夜間のバックライトによる透過光の両方において自然で鮮明な好適な画像を映し出し得る画像シート４（図５参照）を形成することができる。
【００４２】
なお、各画像Ｇ１、Ｇ２は、インク層であって、画像を形成し得る種々の構成を採用できるが、本例では、一例として、アクリル系樹脂に顔料等を添加し、全体の質量が５ｇ／ｍ２程度（両面では１０ｇ／ｍ２程度）の層に構成されている。
【００４３】
また、画像シート４の全体の厚さは０．０５〜０．２ｍｍ程度（本例では約０．１ｍｍ）で、画像シート４の全体の質量は１００〜２００ｇ／ｍ２程度（本例では約１５０ｇ／ｍ２）である。
【００４４】
［別実施形態］
前述の実施形態では、反射光と透過光の両方で使用する反射光・透過光用の画像用シート１及び画像シート４を例に示したが、透過光のみで使用する透過光専用の画像用シート及び画像シートであってもよい。
【００４５】
前述の実施形態では、第２樹脂層３Ｂと第３樹脂層３Ｃの２種の樹脂層から光拡散層を形成する場合を例に示したが、１種又は３種以上の樹脂層から光拡散層を形成してもよい。
【００４６】
前述の実施形態では、基材２を複層構造の樹脂層で被覆する場合を例に示したが、単層構造の樹脂層で被覆するようにしてもよい。
【００４７】
前述の実施形態では、外側樹脂層（第３樹脂層３Ｃ）の三酸化アンチモンの混入率を内側樹脂層（第２樹脂層３Ｂ）の三酸化アンチモンの混入率よりも高く設定されている場合を例に示したが、場合によっては、外側樹脂層（第３樹脂層３Ｃ）の三酸化アンチモンの混入率を内側樹脂層（第２樹脂層３Ｂ）の三酸化アンチモンの混入率と同一又はそれよりも低く設定されていてもよい。
【００４８】
光拡散層に混入する光拡散性を有した無機系防炎剤は、前述の実施形態で示した三酸化アンチモンに限らず、光拡散性を有した種々の無機系防炎剤を用いることができる。
【産業上の利用可能性】
【００４９】
本発明は、公告パネルに限らず背面側からの照明で発色させる必要のある種々の物に好適に適用することができる。
【符号の説明】
【００５０】
１            画像用シート
２            基材
３Ａ          第１樹脂層
３Ｂ          第２樹脂層（内側樹脂層）
３Ｃ          第３樹脂層（外側樹脂層）
４            画像シート
Ｇ１          表側画像
Ｇ２          裏側画像
【図１】
2014020720.tif 000003
【図２】
2014020720.tif 000004
【図３】
2014020720.tif 000005
【図４】
2014020720.tif 000006
【図５】
2014020720.tif 000007
【国際調査報告】
2014020720.tif 000008
2014020720.tif 000009